(57)【要約】【課題】基板及び熱輻射層を大気中に露出させた状態で設置でき、しかも、４μｍ以下の狭帯域の波長において大きな放射率を有し且つ４μｍよりも大きな波長の放射率が小さい熱輻射光源を提供する。【解決手段】熱輻射層Ｎと、当該熱輻射層Ｎを加熱する基板Ｋとが積層され、熱輻射層Ｎが、透明酸化物にて形成される共鳴用透明酸化物層Ｒを積層の方向に沿って並ぶ白金層Ｐの間に位置させるＭＩＭ積層部Ｍを備える輻射制御部Ｎａ、及び、透明酸化物にて形成される放射用透明酸化物層Ｎｂの順に基板Ｋに近い側に位置させる形態で、輻射制御部Ｎａ及び放射用透明酸化物層Ｎｂを積層した状態に構成され、共鳴用透明酸化物層Ｒの厚さが、４μｍ以下の波長を共鳴波長とする厚さである。【選択図】図１
2020064820.tif 000002
【特許請求の範囲】
【請求項１】
熱輻射層と、当該熱輻射層を加熱する基板とが積層された熱輻射光源であって、
前記熱輻射層が、透明酸化物にて形成される共鳴用透明酸化物層を前記熱輻射層と前記基板との積層方向に沿って並ぶ一対の白金層の間に位置させるＭＩＭ積層部を備える輻射制御部、及び、透明酸化物にて形成される放射用透明酸化物層の順に前記基板に近い側に位置させる形態で、前記輻射制御部及び前記放射用透明酸化物層を積層した状態に構成され、
前記共鳴用透明酸化物層の厚さが、４μｍ以下の波長を共鳴波長とする厚さである熱輻射光源。
【請求項２】
前記輻射制御部が、前記ＭＩＭ積層部を複数備える形態に構成されている請求項１の熱輻射光源。
【請求項３】
前記基板と前記輻射制御部における前記基板に隣接する前記白金層との間に、基板用密着層が積層されている請求項１又は２に記載の熱輻射光源。
【請求項４】
前記ＭＩＭ積層部における前記白金層と前記共鳴用透明酸化物層との間、及び、前記放射用透明酸化物層と前記輻射制御部における前記放射用透明酸化物層に隣接する前記白金層との間の夫々に、白金用密着層が積層されている請求項３に記載の熱輻射光源。
【請求項５】
前記基板用密着層及び前記白金用密着層が、チタンにて形成される請求項４に記載の熱輻射光源。
【請求項６】
前記共鳴用透明酸化物層及び前記放射用透明酸化物層を形成する透明酸化物が、酸化アルミニウム又は酸化チタンである請求項１〜５のいずれか１項に記載の熱輻射光源。
【請求項７】
前記基板が、通電により自己発熱する形態に構成されている請求項１〜６のいずれか１項に記載の熱輻射光源。
【請求項８】
前記基板が、外部加熱部にて加熱する形態に構成されている請求項１〜６のいずれか１項に記載の熱輻射光源。
【発明の詳細な説明】
【技術分野】
【０００１】
本発明は、熱輻射層と、当該熱輻射層を加熱する基板とが積層された熱輻射光源に関する。
【背景技術】
【０００２】
かかる熱輻射光源は、熱輻射層を基板にて高温状態に加熱することにより、被加熱物を加熱する輻射光を熱輻射層から放射させるものである。
かかる熱輻射光源として、石英ガラス等の透光性気密部材にて形成される封止管の内部に、基板及び熱輻射層を封止状態で配設し、封止管の内部を真空状態にする、あるいは、封止管の内部に窒素ガス等の不活性ガスを封入したものがある（例えば、特許文献１参照。）。
【０００３】
特許文献１においては、基板が、電流を流すことにより発熱するタングステン等の高融点金属にて構成され、熱輻射層が、タンタル、モリブテン等の金属層にて形成され、基板や熱輻射層を封止状態で封止管の内部に配設することにより、基板や熱輻射層の酸化による劣化が防止されている。
【先行技術文献】
【特許文献】
【０００４】
【特許文献１】特開２０１５‐１３８６３８号公報
【発明の概要】
【発明が解決しようとする課題】
【０００５】
従来の熱輻射光源は、基板や熱輻射層を封止管の内部に封止状態で配設するものであるから、全体構造が複雑で高価となるため、基板及び熱輻射層を大気中に露出させた状態で設置できる熱輻射光源が要望されている。
【０００６】
また、例えば、加熱ランプのように石英ガラスを通して被加熱物を加熱する等の目的で、４μｍ以下の狭帯域の波長（つまり、中赤外光以下の狭帯域の波長）において大きな輻射率（放射率）を有し、４μｍよりも大きな波長（つまり、遠赤外光）の輻射率（放射率）が小さい熱輻射光源が要望されている。
つまり、例えば、石英ガラスを通して被加熱物を加熱する際に、４μｍよりも大きな波長の遠赤外光が放射されると、石英ガラスが遠赤外光を吸収して高温になるため、石英ガラスを冷却する大掛かりな設備が必要になり、石英ガラス管の内部に収納した被加熱物を加熱するための設備が煩雑になる等の不都合がある。
【０００７】
本発明は、上記実情に鑑みて為されたものであって、その目的は、基板及び熱輻射層を大気中に露出させた状態で設置でき、しかも、４μｍ以下の狭帯域の波長において大きな輻射率を有し且つ４μｍよりも大きな波長の輻射率が小さい熱輻射光源を提供する点にある。
【課題を解決するための手段】
【０００８】
本発明の熱輻射光源は、熱輻射層と、当該熱輻射層を加熱する基板とが積層されたものであって、その特徴構成は、
前記熱輻射層が、透明酸化物にて形成される共鳴用透明酸化物層を前記熱輻射層と前記基板との積層方向に沿って並ぶ一対の白金層の間に位置させるＭＩＭ積層部を備える輻射制御部、及び、前記透明酸化物にて形成される放射用透明酸化物層の順に前記基板に近い側に位置させる形態で、前記輻射制御部及び前記放射用透明酸化物層を積層した状態に構成され、
前記共鳴用透明酸化物層の厚さが、４μｍ以下の波長を共鳴波長とする厚さである点にある。
【０００９】
すなわち、熱輻射層が、ＭＩＭ積層部を備える輻射制御部及び放射用透明酸化物層の順に輻射制御部を基板に近い側に位置させる形態で、輻射制御部及び放射用透明酸化物層を積層した状態に構成されるものであるから、熱輻射層が基板にて高温状態に加熱されると、ＭＩＭ積層部を備える輻射制御部が輻射光を放射して、当該輻射光が放射用透明酸化物層から放射されることになる。
【００１０】
熱輻射層を加熱するために高温状態になる基板が輻射光を発することになるが、輻射制御部のＭＩＭ積層部における基板に隣接する白金層が、基板の輻射光を遮蔽して、基板の輻射光が輻射制御部の内部に透過することを抑制するから、基板の輻射光が輻射制御部から放射される輻射光に影響を与えることが抑制される。
また、白金より屈折率が小さくかつ空気よりも屈折率が大きな放射用透明酸化物層が、輻射制御部における放射用透明酸化物層の存在側に位置する白金層に隣接して位置するから、放射用透明酸化物層の存在側に位置する白金層の反射率が低減されて、輻射制御部から放射される輻射光を外部に良好に放出させることができる。
【００１１】
そして、輻射制御部が備えるＭＩＭ積層部は、熱輻射層と基板との積層方向に沿って並ぶ一対の白金層の間に共鳴用透明酸化物層を位置させるものであり、且つ、共鳴用透明酸化物層の厚さが、４μｍ以下の波長を共鳴波長とする厚さであるから、高温状態に加熱される白金層から放射される輻射光のうちの４μｍ以下の波長（つまり、中赤外光以下の狭帯域の波長）が共鳴作用により増幅されるため、輻射制御部から放射される輻射光は、４μｍ以下の狭帯域の波長（例えば、波長が０．８μｍ以上で２．５μｍ未満の近赤外光及び波長が２．５μｍ以上で４μｍ以下の中赤外光を含む狭帯域の波長）において大きな輻射率（放射率）を有し、４μｍよりも大きな波長（つまり、遠赤外光）において小さな輻射率（放射率）を有するものとなり、その結果、増幅された４μｍ以下の狭帯域の波長の輻射光が、放射用透明酸化物層から外部に放出されることになる。
【００１２】
説明を加えると、ＭＩＭは、ｍｅｔａｌ  ｉｎｓｕｌａｔｏｒ  ｍｅｔａｌを意味するものであって、ＭＩＭ積層部は、白金層が放射する輻射光のうちの４μｍ以下の波長の輻射光を、熱輻射層と基板との積層方向に沿って並ぶ白金層の間（共鳴用透明酸化物層内）で繰り返し反射させることにより、４μｍ以下の波長の輻射光を増幅させることになり、この増幅された４μｍ以下の波長の輻射光が、放射用透明酸化物層から外部に放出されることになる。
【００１３】
つまり、４μｍ以下の波長の輻射光が、熱輻射層と基板との積層方向に沿って並ぶ白金層の間で繰り返し反射しながら増幅され、４μｍ以下の波長の輻射光の一部が、放射用透明酸化物層の存在側に透過して、放射用透明酸化物層から外部に放出されることになるのであり、その結果、増幅された４μｍ以下の波長の輻射光が放射用透明酸化物層から外部に放出されることになる。
【００１４】
これに対して、白金層から放射される輻射光のうちの４μｍよりも大きな波長は、共鳴作用により増幅されることが少ない状態で、放射用透明酸化物層から外部に放出されることになる。
その結果、放射用透明酸化物層から外部に放出される輻射光が、４μｍ以下の狭帯域の波長（つまり、中赤外光以下の狭帯域の波長）において大きな輻射率（放射率）を有し、４μｍよりも大きな波長（つまり、遠赤外光の波長）において小さな輻射率（放射率）を有するものとなる。
【００１５】
尚、ＭＩＭ積層部に備えさせる複数の白金層のうちの基板に隣接する白金層は、基板の輻射光を遮蔽する必要があり、他の白金層は、輻射光の一部を透過させる必要があるから、基板に隣接する白金層が、他の白金層よりも厚く形成されることになる。     
【００１６】
このように、熱輻射層は、増幅された４μｍ以下の波長の輻射光を放射用透明酸化物層から外部に放出させることになり、加えて、空気中に設置しても、輻射制御部及び基板が酸化により劣化することが抑制されることにより、光学特性を長時間維持できるものとなる。
【００１７】
つまり、ＭＩＭ積層部の白金層は、白金にて形成されるものであり、白金は、標準酸化ギブスエネルギーがあらゆる温度域で正に大きく、空気中では酸化しないものであるから、空気中に設置しても、酸化により劣化することがない。
また、放射用透明酸化物層及び共鳴用透明酸化物層が、空気中の酸素が基板に向けて透過することを抑制するため、基板が酸化される材料にて形成される場合であっても、長時間に亘って、基板が酸化により劣化することが抑制されることになる。
したがって、熱輻射層は、空気中に設置しても、光学特性を長時間維持できるのとなる。
【００１８】
ちなみに、基板に隣接する白金層を形成する白金は、高温に加熱されると、基板上を流動して凝集する虞があるが、共鳴用透明酸化物層が、白金の動きを抑制する作用を発揮することになり、また、共鳴用透明酸化物層に対して放射用透明酸化物層の存在側に隣接する白金層を形成する白金は、高温に加熱されると、共鳴用透明酸化物層上を流動して凝集する虞があるが、放射用透明酸化物層が、白金の動きを抑制する作用を発揮することになるから、白金の凝集を抑制できるため、この点からも、熱輻射層は、光学特性を長時間維持できるのとなる。
【００１９】
要するに、本発明の特徴構成によれば、基板及び熱輻射層を大気中に露出させた状態で設置でき、しかも、４μｍ以下の狭帯域の波長において大きな輻射率を有し且つ４μｍよりも大きな波長の輻射率が小さい熱輻射光源を提供できる。
【００２０】
本発明の熱輻射光源の更なる特徴構成は、前記輻射制御部が、前記ＭＩＭ積層部を複数備える形態に構成されている点にある。
【００２１】
すなわち、熱輻射層と基板との積層方向に沿って並ぶ一対の白金層の間に共鳴用透明酸化物層を位置させるＭＩＭ積層部が、複数備えられているから、共鳴作用による増幅が十分に発揮されて、４μｍ以下の波長の輻射光を適切に増幅させることができる。
【００２２】
ちなみに、複数のＭＩＭ積層部が備えられるとは、熱輻射層と基板との積層方向に沿って並ぶ白金層を３つ以上設け、それら白金層における隣接するもの同士の間に、共鳴用透明酸化物層を位置させる形態を意味するものである。
【００２３】
尚、例えば、熱輻射層と基板との積層方向に沿って並ぶ白金層を３つ設け、それら白金層における隣接するもの同士の間に、共鳴用透明酸化物層を位置させる形態、つまり、２つのＭＩＭ積層部を備えさせる形態においては、輻射光が、隣接する白金層の間で反射されることに加えて、熱輻射層と基板との積層方向における両端に位置する白金層の間でも反射されながら増幅されることになる。
つまり、熱輻射層と基板との積層方向に沿って３つ以上の白金層が設けられる場合には、隣接する白金層同士の間で輻射光を繰り返し反射させることに加えて、他の白金層を挟む形態で位置する白金層同士の間でも、輻射光を繰り返し反射させる作用が発揮されることになる。
【００２４】
なお、複数のＭＩＭ積層部を備えさせる場合においては、ＭＩＭ積層部の夫々の共鳴周波数を変えることにより、増幅された４μｍ以下の波長の輻射光として、波長が０．８μｍ以上で２．５μｍ未満の近赤外光及び波長が２．５μｍ以上で４μｍ以下の中赤外光に加えて、例えば、波長が０．４μｍ以上で０．８μｍ未満の可視光を得られるようにし、さらには、波長が０．４未満の紫外光を得られるようにすることができるものとなる。
【００２５】
要するに、本発明の熱輻射光源の更なる特徴構成によれば、４μｍ以下の波長の輻射光を適切に増幅させることができる。
【００２６】
本発明の熱輻射光源の更なる特徴構成は、前記基板と前記輻射制御部における前記基板に隣接する前記白金層との間に、基板用密着層が積層されている点にある。
【００２７】
すなわち、基板と輻射制御部における基板に隣接する白金層との間に、基板用密着層が積層されているから、輻射制御部が基板にて加熱された際に、輻射制御部が基板から剥がれることを抑制することができる。
【００２８】
つまり、基板の熱膨張率と複数の薄い膜を積層した輻射制御部の熱膨張率とが異なるため、輻射制御部が基板にて加熱された際に、輻射制御部が基板から剥がれる虞があるが、基板と輻射制御部における基板に隣接する白金層とが、基板用密着層にて密着性を高められることにより、輻射制御部が基板から剥がれることを抑制できる。
【００２９】
要するに、本発明の熱輻射光源の更なる特徴構成によれば、輻射制御部が基板から剥がれることを抑制できる。
【００３０】
本発明の熱輻射光源の更なる特徴構成は、前記ＭＩＭ積層部における前記白金層と前記共鳴用透明酸化物層との間、及び、前記放射用透明酸化物層と前記輻射制御部における前記放射用透明酸化物層に隣接する前記白金層との間の夫々に、白金用密着層が積層されている点にある。
【００３１】
すなわち、白金用密着層が、ＭＩＭ積層部における白金層と共鳴用透明酸化物層との間、及び、放射用透明酸化物層と輻射制御部における放射用透明酸化物層に隣接する白金層との間に設けられているから、輻射制御部が基板にて高温状態に加熱された際に、ＭＩＭ積層部における白金層が流動して凝集することを抑制でき、また、熱膨張率の差によって、白金層と共鳴用透明酸化物層とが剥がれることや、放射用透明酸化物層と白金層とが剥がれることを抑制できる。
【００３２】
つまり、白金と透明酸化物との密着性が低いため、輻射制御部が基板にて高温状態に加熱された際に、共鳴用透明酸化物層に隣接する白金層や放射用透明酸化物層に隣接する白金層が流動して凝集する虞があるが、白金用密着層が積層されることにより、共鳴用透明酸化物層に隣接する白金層の共鳴用透明酸化物層に対する密着性や、放射用透明酸化物層に隣接する白金層の放射用透明酸化物層に対する密着性が高められることにより、輻射制御部が基板にて高温状態に加熱された際に、ＭＩＭ積層部における白金層が流動して凝集することを抑制でき、また、白金層と共鳴用透明酸化物層とが剥がれることや、放射用透明酸化物層と白金層とが剥がれることを抑制できるのである。
【００３３】
要するに、本発明の熱輻射光源の更なる特徴構成によれば、輻射制御部が基板にて高温状態に加熱された際に、ＭＩＭ積層部における白金層が流動して凝集することを抑制できる。
【００３４】
本発明の熱輻射光源の更なる特徴構成は、前記基板用密着層及び前記白金用密着層が、チタンにて形成される点にある。
【００３５】
すなわち、チタンは、基板に隣接する白金層の基板に対する密着性や、共鳴用透明酸化物層に隣接する白金層の共鳴用透明酸化物層に対する密着性や、放射用透明酸化物層に隣接する白金層の放射用透明酸化物層に対する密着性を良好に高めることができ、しかも、融点が１６６８℃と高いものであるから、輻射制御部が基板にて高温状態に加熱された際に、ＭＩＭ積層部における白金層が流動して凝集することを適切に抑制できる。
【００３６】
ちなみに、基板用密着層及び白金用密着層を形成するチタンは、熱輻射光源の大気中での使用によって、徐々に酸化されて酸化チタンに変化することがある。換言すれば、大気中で熱輻射光源が使用されると、基板用密着層及び白金用密着層が、酸化チタンにて形成されていると見做すことができる。
但し、基板用密着層及び白金用密着層を形成するチタンは、全てが酸化チタンに変化するのではなく、白金層に密着する箇所のチタンは、酸化されることなく、白金層に密着するチタンの状態（金属状態）を継続することになる。
【００３７】
尚、チタンにて形成される基板用密着層及び白金用密着層は、光透過性を備えるように薄膜状態に形成されることになり、そして、そのように薄膜状態に形成されたチタンが酸化チタンに変化することになるが、酸化チタンは、透明性を備えるものであるから、チタンが酸化チタンに変化しても、熱輻射層の性能に悪影響を与えることはない。
【００３８】
要するに、本発明の熱輻射光源の更なる特徴構成によれば、輻射制御部が基板にて高温状態に加熱された際に、ＭＩＭ積層部における白金層が流動して凝集することを適切に抑制できる。
【００３９】
本発明の熱輻射光源の更なる特徴構成は、前記共鳴用透明酸化物層及び前記放射用透明酸化物層を形成する透明酸化物が、酸化アルミニウム又は酸化チタンである点にある。
【００４０】
すなわち、酸化アルミニウム及び酸化チタンは酸素拡散係数が小さいものであるから、放射用透明酸化物層及び共鳴用透明酸化物層を形成する透明酸化物として、酸化アルミニウム又は酸化チタンを用いることにより、大気中の酸素が透過することを適切に抑制して、基板が酸化される材料にて形成される場合であっても、基板における輻射制御部が積層される側の面が酸化により劣化することを適切に回避できる。
【００４１】
要するに、本発明の熱輻射光源の更なる特徴構成によれば、基板における輻射制御部が積層される側の面が酸化により劣化することを適切に回避できる。
【００４２】
本発明の熱輻射光源の更なる特徴構成は、前記基板が、通電により自己発熱する形態に構成されている点にある。
【００４３】
すなわち、基板が、通電により自己発熱する形態に構成されているから、基板に対して通電することにより、基板を自己発熱させて、輻射制御部を加熱することができるものであるから、基板を加熱するための特別な外部加熱部を設ける必要がないため、全体構成の簡素化を図ることができる。
【００４４】
ちなみに、通電により自己発熱する材料としては、カンタル、ニクロム等の金属材料を挙げることができ、これらの材料にて基板を構成することができる。
【００４５】
要するに、本発明の熱輻射光源の更なる特徴構成によれば、全体構成の簡素化を図ることができる。
【００４６】
本発明の熱輻射光源の更なる特徴構成は、前記基板が、外部加熱部にて加熱する形態に構成されている点にある。
【００４７】
すなわち、基板を外部加熱部にて加熱するものであるから、例えば、石英（二酸化ケイ素）やサファイア等の種々の材料を用いて基板を構成することができる。
つまり、基板を石英（二酸化ケイ素）やサファイア等の酸化しない材料を用いて構成して、基板の酸化劣化を適切に抑制することができる。
【００４８】
要するに、本発明の熱輻射光源の更なる特徴構成によれば、基板の酸化劣化を適切に抑制することができる。
【図面の簡単な説明】
【００４９】
【図１】熱輻射光源の基本構成を示す図
【図２】熱輻射光源の基本構成における構造例を示す表
【図３】熱輻射光源の構造例と輻射スペクトルの関係を示すグラフ
【図４】熱輻射光源の基本構成における別形態を示す図
【図５】熱輻射光源の基本構成の別形態と輻射スペクトルの関係を示すグラフ
【図６】熱輻射光源の透明酸化物の種別と輻射スペクトルの関係を示すグラフ
【図７】熱輻射光源の具体構成を示す図
【図８】共鳴用透明酸化物層の変化を示す図
【図９】白金用密着層の厚さと輻射スペクトルの関係を示すグラフ
【図１０】共鳴用透明酸化物層の変化と輻射スペクトルの関係を示すグラフ
【図１１】第１白金層の厚さと輻射スペクトルとの関係を示すグラフ
【図１２】第２白金層の厚さと輻射スペクトルとの関係を示すグラフ
【図１３】第２白金層の厚さと輻射スペクトルとの関係を示すグラフ
【図１４】共鳴用透明酸化物層の厚さと輻射スペクトルとの関係を示すグラフ
【図１５】共鳴用透明酸化物層の厚さと吸収スペクトルとの関係を示すグラフ
【図１６】熱輻射光源と加熱電極との関係を示す斜視図
【図１７】熱輻射光源と加熱電極との関係を示す斜視図
【図１８】熱輻射光源と熱輻射体との関係を示す斜視図
【図１９】熱輻射光源と高温流体源との関係を示す斜視図
【図２０】参考例の熱輻射光源を示す図
【発明を実施するための形態】
【００５０】
以下、本発明の実施形態を図面に基づいて説明する。
〔熱輻射光源の基本構成〕
図１は熱輻射光源Ｑの基本構成を示すものであって、熱輻射光源Ｑは、熱輻射層Ｎと、当該熱輻射層Ｎを加熱する基板Ｋとが積層された形態に構成されている。
熱輻射層Ｎが、輻射制御部Ｎａ、及び、透明酸化物にて形成される放射用透明酸化物層Ｎｂの順に基板Ｋに近い側に位置させる形態で、輻射制御部Ｎａ及び放射用透明酸化物層Ｎｂを積層した状態に構成されている。
【００５１】
輻射制御部Ｎａが、透明酸化物にて形成される共鳴用透明酸化物層Ｒを、熱輻射層Ｎと基板Ｋとの積層方向に沿って並ぶ一対の白金層Ｐの間に位置させるＭＩＭ積層部Ｍを備える形態に構成されている。
共鳴用透明酸化物層Ｒの厚さが、４μｍ以下の波長を共鳴波長とする厚さに設定されている。
【００５２】
図１に示す熱輻射光源Ｑの基本構成においては、輻射制御部Ｎａが、１つのＭＩＭ積層部Ｍを備えている。
つまり、熱輻射光源Ｑの基本構成においては、ＭＩＭ積層部Ｍを構成する白金層Ｐ、共鳴用透明酸化物層Ｒ、及び、白金層Ｐ、並びに、放射用透明酸化物層Ｎｂが、この記載順に、基板Ｋの上部に順次積層されている。
尚、以下の記載において、ＭＩＭ積層部Ｍにおける基板Ｋに隣接する白金層Ｐを、第１白金層Ｐ１と呼称し、ＭＩＭ積層部Ｍにおける放射用透明酸化物層Ｎｂに隣接する白金層Ｐを、第２白金層Ｐ２と呼称する。
【００５３】
そして、熱輻射層Ｎを基板Ｋにて高温状態（例えば、８００℃）に加熱することにより、熱輻射光源Ｑが熱輻射層Ｎから輻射光Ｈを放射するように構成されている。
具体的には、輻射光Ｈとして、４μｍ以下の狭帯域の波長（例えば、波長が０．８μｍ以上で２．５μｍ未満の近赤外光及び波長が２．５μｍ以上で４μｍ以下の中赤外光を含む狭帯域の波長）において大きな輻射率（放射率）を有し、４μｍよりも大きな波長（つまり、遠赤外光）において小さな輻射率（放射率）を有する輻射光Ｈを放射するように構成されている。
【００５４】
つまり、熱輻射層Ｎが基板Ｋにて高温状態（例えば、８００℃）に加熱されると、輻射制御部Ｎａが備えるＭＩＭ積層部Ｍにおける白金層Ｐ（第１白金層Ｐ１及び第２白金層Ｐ２）が、輻射光を放射することになり、その輻射光（白金からの輻射光）の輻射率（放射率）は、図３に示すように、４μｍ以下の波長においては、短波長に向けて漸増する傾向となり、４μｍよりも大きな波長において低い値を維持することになる。
【００５５】
そして、ＭＩＭ積層部Ｍが備える共鳴用透明酸化物層Ｒの厚さが、４μｍ以下の波長を共鳴波長とする厚さであるから、ＭＩＭ積層部Ｍの白金層Ｐ（第１白金層Ｐ１及び第２白金層Ｐ２）の輻射光のうちの４μｍ以下の波長（つまり、中赤外光以下の狭帯域の波長）が共鳴作用により増幅される結果、輻射制御部Ｎａが、４μｍ以下の狭帯域の波長（例えば、波長が０．８μｍ以上で２．５μｍ未満の近赤外光及び波長が２．５μｍ以上で４μｍ以下の中赤外光を含む狭帯域の波長）において大きな輻射率（放射率）を有し、４μｍよりも大きな波長（つまり、遠赤外光）において小さな輻射率（放射率）を有するものとなり、その結果、増幅された４μｍ以下の波長の輻射光Ｈが、放射用透明酸化物層Ｎｂから外部に放出されることになる。
【００５６】
説明を加えると、ＭＩＭは、ｍｅｔａｌ  ｉｎｓｕｌａｔｏｒ  ｍｅｔａｌを意味するものであって、ＭＩＭ積層部Ｍは、白金層Ｐ（第１白金層Ｐ１及び第２白金層Ｐ２）の輻射光のうちの４μｍ以下の波長の輻射光を、熱輻射層Ｎと基板Ｋとの積層方向に沿って並ぶ一対の白金層Ｐ（第１白金層Ｐ１及び第２白金層Ｐ２）の間で繰り返し反射させることにより、４μｍ以下の波長の輻射光を増幅させ、この増幅された４μｍ以下の波長の輻射光を、放射用透明酸化物層Ｎｂから外部に放出されることになる。
【００５７】
つまり、４μｍ以下の波長の輻射光が、熱輻射層Ｎと基板Ｋとの積層方向に沿って並ぶ白金層Ｐ（第１白金層Ｐ１及び第２白金層Ｐ２）の間で繰り返し反射しながら増幅され、４μｍ以下の波長の輻射光の一部が、放射用透明酸化物層Ｎｂの存在側に透過して、放射用透明酸化物層Ｎｂから外部に放出されることになるのであり、その結果、増幅された４μｍ以下の波長の輻射光が放射用透明酸化物層Ｎｂから外部に放出されることになる。
【００５８】
これに対して、白金層Ｐ（第１白金層Ｐ１及び第２白金層Ｐ２）が放射する輻射光のうちの４μｍよりも大きな波長の輻射光は、共鳴作用により増幅されることが少ない状態で、放射用透明酸化物層から外部に放出されることになる。
その結果、熱輻射光源Ｑから放射される輻射光Ｈ（放射用透明酸化物層Ｎｂから外部に放出される輻射光）が、４μｍ以下の狭帯域の波長（つまり、中赤外光以下の狭帯域の波長）において大きな輻射率（放射率）を有し、４μｍよりも大きな波長（つまり、遠赤外光の波長）において小さな輻射率（放射率）を有するものとなる。
【００５９】
ところで、熱輻射層Ｎを加熱するために高温状態になる基板Ｋからは、輻射光が放射されるが、その輻射光の輻射制御部Ｎａへの透過が、第１白金層Ｐ１にて遮蔽されることになる。換言すれば、第１白金層Ｐ１の厚さは、基板Ｋからの輻射光を遮蔽できる厚さである。
【００６０】
また、放射用透明酸化物層Ｎｂが白金より屈折率が大きくかつ空気よりも屈折率が小さなものであるから、放射用透明酸化物層Ｎｂの存在側に位置する白金層Ｐ（第２白金層Ｐ２）の反射率が低減されることになり、輻射制御部Ｎａから放射される輻射光を外部に良好に放出させることができる。
【００６１】
尚、ＭＩＭ積層部Ｍに備えさせる白金層Ｐ（第１白金層Ｐ１及び第２白金層Ｐ２）のうちの基板Ｋに隣接する白金層Ｐ（第１白金層Ｐ１）は、基板Ｋの輻射光を遮蔽する必要があり、他の白金層Ｐ（第２白金層Ｐ２）は、輻射光の一部を透過させる必要があるから、基板Ｋに隣接する白金層Ｐ（第１白金層Ｐ１）が、他の白金層Ｐ（第２白金層Ｐ２）よりも厚く形成されることになるため、白金層Ｐ（第１白金層Ｐ１及び第２白金層Ｐ２）のうちの基板Ｋに隣接する白金層Ｐ（第１白金層Ｐ１）の輻射強度が、他の白金層Ｐ（第２白金層Ｐ２）よりも大きくなる。
【００６２】
ちなみに、本発明の熱輻射光源Ｑは、「４μｍ以下の輻射率が大きくなり、０．８μｍから４μｍの間（近赤外〜中赤外域）の輻射率の最大値が９０％以上となり、一方で、４μｍ以上の遠赤外域の輻射ピークは小さく、輻射率のピークを持たない」という構成（以下、適正構成と呼称）を備えることが望ましいものである。
【００６３】
〔基本構成の構造例の説明〕
次に、熱輻射光源Ｑの基本構成における構造例を説明する。以下に説明する構造例は、放射用透明酸化物層Ｎｂ及び共鳴用透明酸化物層Ｒを形成する透明酸化物がアルミナ（酸化アルミニウム、Ａｌ２Ｏ３）である。尚、基板Ｋは任意のものを使用できるが、基板Ｋの詳細は後述する。
【００６４】
以下に説明する構造例は、図２の表に示すように、構造１〜構造４の４例である。尚、図２の表においては、基板Ｋを層Ｎｏ１、第１白金層Ｐ１を層Ｎｏ２、共鳴用透明酸化物層Ｒを層Ｎｏ３、第２白金層Ｐ２を層Ｎｏ４、放射用透明酸化物層Ｎｂを層Ｎｏ５と記載する。
【００６５】
構造１〜構造４の熱輻射光源Ｑは、図３に示すように、波長が０．８μｍ以上で２．５μｍ未満の近赤外光及び波長が２．５μｍ以上で４μｍ以下の中赤外光を含む狭帯域の波長において大きな輻射率（放射率）を有し、４μｍよりも大きな波長（つまり、遠赤外光）において小さな輻射率（放射率）を有する輻射光Ｈを放射する。
【００６６】
そして、層Ｎｏ３の共鳴用透明酸化物層Ｒの膜厚（厚さ）が薄い場合は、共鳴周波数が短波長化するので輻射率のピーク位置が短波長側になり、層Ｎｏ３の共鳴用透明酸化物層Ｒの膜厚（厚さ）が厚い場合は、共鳴周波数が長波長化するので、輻射率のピークが長波長に移動する傾向となる。
【００６７】
また、層Ｎｏ４の第２白金層Ｐ２の膜厚（厚さ）が厚い場合は、輻射率のスペクトルのピークが狭帯域化し、層Ｎｏ４の第２白金層Ｐ２の膜厚（厚さ）が薄い場合は、輻射率のスペクトルのピークが広帯域化する傾向となる。
さらに、層Ｎｏ５の放射用透明酸化物層Ｎｂの膜厚（厚さ）が厚くなるほど、輻射率のスペクトルが長波長側に移動する傾向となる。
【００６８】
熱輻射光源Ｑを上述の適正構成とする場合には、第１白金層Ｐ１の膜厚（厚さ）の好適範囲は、例えば、１０ｎｍ以上であり、第２白金層Ｐ２の膜厚（厚さ）の好適範囲は、例えば、１．５ｎｍ以上１８ｎｍ以下である。
以下、第１白金層Ｐ１及び第２白金層Ｐ２の膜厚（厚さ）の好適範囲について説明を加える。
【００６９】
図１１は、構造２の熱輻射光源Ｑにおいて、第１白金層Ｐ１の膜厚（厚さ）と輻射率と関係を例示する。第１白金層Ｐ１の膜厚（厚さ）を５〜１５０ｎｍまで変えた場合において、第１白金層Ｐ１の膜厚（厚さ）が、５ｎｍの場合には、輻射率のピークが９０％を超えないが、１０ｎｍの場合には、輻射率のピークが９０％を超えることになる。
また、第１白金層Ｐ１の膜厚（厚さ）を厚くしていくと、だんだん輻射スペクトルが変化しなくなり、膜厚（厚さ）が６０ｎｍあたりから、ほぼ、輻射スペクトルが固定される。このように、第１白金層Ｐ１の膜厚（厚さ）の規定に上限は存在しない。
以上の結果により、第１白金層Ｐ１の膜厚（厚さ）の好適な範囲は、例えば、１０ｎｍ以上である。
【００７０】
図１２は、第２白金層Ｐ２の膜厚（厚さ）と輻射率との関係を例示する。ただし、図１２は、第１白金層Ｐ１の厚さを１５０ｎｍ、共鳴用透明酸化物層Ｒ１の厚さを１４０ｎｍ、放射用透明酸化物層Ｎｂの厚さを７５ｎｍとした場合において、第２白金層Ｐ２の膜厚（厚さ）を、１ｎｍ、１．５ｎｍ、６ｎｍに変化させたときの輻射スペクトルを例示する。
第２白金層Ｐ２の膜厚が、１．５ｎｍよりも厚いと輻射率のピークが９０％を超えるが、それより薄くなると、輻射率のピークが９０％を超えなくなる。
【００７１】
図１３は、第２白金層Ｐ２の膜厚（厚さ）と輻射率との関係を例示する。ただし、図１３は、第１白金層Ｐ１の厚さを１５０ｎｍ、第１共鳴用透明酸化物層Ｒ１の厚さを１４０ｎｍ、放射用透明酸化物層Ｎｂの厚さを１００ｎｍとした場合において、第２白金層Ｐ２の膜厚（厚さ）を、６ｎｍ、１５ｎｍ、１８ｎｍ、２５ｎｍに変化させたときの輻射スペクトルである。
第２白金層Ｐ２の膜厚が、１９ｎｍのときに輻射率のピークが９０％となり、１９ｎｍよりも厚くなると、輻射率のピークが小さくなる。
以上の結果により、第２白金層Ｐ２の膜厚（厚さ）の好適範囲は、例えば、１．５ｎｍ以上１８ｎｍ以下である。
【００７２】
熱輻射光源Ｑを上述した適正構成とする場合において、４μｍ以下の波長を共鳴波長とする共鳴用透明酸化物層Ｒの厚さ（膜厚）の好適範囲は、透明酸化物がアルミナ（Ａｌ２Ｏ３）であるときには、６０ｎｍ以上１０５０ｎｍ以下である。
以下、アルミナ（Ａｌ２Ｏ３）で形成される共鳴用透明酸化物層Ｒの厚さ（膜厚）の好適範囲について説明を加える。
【００７３】
図１４は、共鳴用透明酸化物層Ｒの厚さ（膜厚）と熱輻射光源Ｑの輻射率との関係を示すものである。ただし、図１４は、第１白金層Ｐ１の厚さを１５０ｎｍ、第２白金層Ｐ２の厚さを６.６ｎｍ、放射用透明酸化物層Ｎｂの厚さを９４ｎｍとした場合において、共鳴用透明酸化物層Ｒの膜厚（厚さ）を、４０ｎｍ、６０ｎｍ、８０ｎｍ、１００ｎｍに変化させたときの輻射スペクトルを例示する。
この図１４より、輻射率がピークとなる８００ｎｍの輻射率が９０％以上となる共鳴用透明酸化物層Ｒの膜厚（厚さ）の下限は、６０ｎｍであることが分かる。
【００７４】
図１５は、共鳴用透明酸化物層Ｒの厚さ（膜厚）と熱輻射光源Ｑの輻射率との関係を示す。ただし、図１５は、第１白金層Ｐ１の厚さを１５０ｎｍ、第２白金層Ｐ２の厚さを１０ｎｍ、放射用透明酸化物層Ｎｂの厚さを１００ｎｍとした場合において、共鳴用透明酸化物層Ｒの膜厚（厚さ）を、８００ｎｍ、１０５０ｎｍ、１２００ｎｍに変化させたときの輻射スペクトルを例示する。
この図１５より、共鳴用透明酸化物層Ｒの膜厚（厚さ）が１０５０ｎｍよりも厚くなると、４０００ｎｍよりも長波域（遠赤外域）に輻射率のピークがでることが分かる。
以上の結果、４μｍ以下の波長を共鳴波長とする共鳴用透明酸化物層Ｒの厚さ（膜厚）の好適範囲は、透明酸化物がアルミナ（Ａｌ２Ｏ３）であるときには、６０ｎｍ以上１０５０ｎｍ以下である。
【００７５】
ところで、共鳴用透明酸化物層Ｒの厚さ（膜厚）の好適範囲は、透明酸化物の屈折率により変化する。
好適範囲の下限は、
（材料毎の膜厚の下限（単位：ｎｍ））＝−３０．４ｎ＋１０８となる。なお、ｎは材料毎の屈折率である。
また、好適範囲の上限は、
（材料毎の膜厚の上限（単位：ｎｍ））＝−６００ｎ＋２０３０となる。なお、ｎは材料毎の屈折率である。
【００７６】
ちなみに、熱輻射光源Ｑを上述した適正構成とする場合において、層Ｎｏ５の放射用透明酸化物層Ｎｂの膜厚（厚さ）の好適な範囲は、例えば、５０ｎｍ以上５００ｎｍ以下である。
【００７７】
尚、図３には、上述の如く、白金（白金のみ）の輻射スペクトルを示しているが、この白金（白金のみ）の輻射スペクトルと構造１〜構造４の輻射スペクトルを対比することにより、近赤外〜中赤外域で輻射率が増大していること、輻射率の大きな部分と小さな部分のコントラストが増加していることがわかる。
【００７８】
〔基本構成の別形態〕
上述した基本構成においては、輻射制御部Ｎａが、１つのＭＩＭ積層部Ｍを備える場合を例示したが、輻射制御部Ｎａが、複数のＭＩＭ積層部Ｍを備えるようにしてもよい。
尚、複数のＭＩＭ積層部Ｍが備えられるとは、熱輻射層Ｎと基板Ｋとの積層方向に沿って並ぶ白金層Ｐを３つ以上設け、それら白金層Ｐにおける隣接するもの同士の間に、共鳴用透明酸化物層Ｒを位置させる形態を意味するものである。
【００７９】
図４は、輻射制御部Ｎａが２つのＭＩＭ積層部Ｍを備える場合を例示し、以下、例示する熱輻射光源Ｑを構造５と呼称する。
構造５は、白金層Ｐとして、基板Ｋに隣接する第１白金層Ｐ１、放射用透明酸化物層Ｎｂに隣接する第２白金層Ｐ２、及び、第１白金層Ｐ１と第２白金層Ｐ２の間に位置する第３白金層Ｐ３を備えている。
【００８０】
また、共鳴用透明酸化物層Ｒとして、第１白金層Ｐ１と第３白金層Ｐ３の間に位置する第１共鳴用透明酸化物層Ｒ１、及び、第２白金層Ｐ２と第３白金層Ｐ３の間に位置する第２共鳴用透明酸化物層Ｒ２とを備えている。
構造５は、放射用透明酸化物層Ｎｂ及び共鳴用透明酸化物層Ｒを形成する透明酸化物がアルミナ（Ａｌ２Ｏ３）である。尚、基板Ｋは任意のものを使用できるが、基板Ｋの詳細は後述する。
【００８１】
そして、第１白金層Ｐ１、第３白金層Ｐ３、及び、第１共鳴用透明酸化物層Ｒ１からひとつのＭＩＭ積層部Ｍが構成され、第２白金層Ｐ２、第３白金層Ｐ３、及び、第２共鳴用透明酸化物層Ｒ２からひとつのＭＩＭ積層部Ｍが構成されることになり、その結果、輻射制御部Ｎａが２つのＭＩＭ積層部Ｍを備えることになる。
【００８２】
構造５において、第１白金層Ｐ１の厚さを１５０ｎｍ、第１共鳴用透明酸化物層Ｒ１の厚さを６５ｎｍ、第３白金層Ｐ３の厚さを８ｎｍ、第２共鳴用透明酸化物層Ｒ２の厚さを１４５ｎｍ、第２白金層Ｐ２の厚さを５ｎｍ、放射用透明酸化物層Ｎｂの厚さを７２ｎｍとした場合の輻射スペクトルを、図５に示す。
尚、図５には、上述した構造１の輻射スペクトルを併記する。
【００８３】
構造５においては、２つのＭＩＭ積層部Ｍの共鳴周波数を変えているため、図５に示すように、波長が０．４μｍ以上で０．８μｍ未満の可視光の波長でも共鳴できることになり、増幅された４μｍ以下の波長の輻射光Ｈとして、波長が０．８μｍ以上で２．５μｍ未満の近赤外光及び波長が２．５μｍ以上で４μｍ以下の中赤外光に加えて、波長が０．４μｍ以上で０．８μｍ未満の可視光や、波長が０．４未満の紫外光を含む輻射光Ｈが得られることになる。
【００８４】
〔透明酸化物の種別について〕
熱輻射光源Ｑの上記基本構成及び基本構成の別形態においては、放射用透明酸化物層Ｎｂ及び共鳴用透明酸化物層Ｒを形成する透明酸化物がアルミナ（Ａｌ２Ｏ３）である場合を例示したが、透明酸化物としては、五酸化タンタル（Ｔａ２Ｏ５）、二酸化ケイ素（ＳｉＯ２）、五酸化ニオブ（Ｎｂ２Ｏ５）、酸化マグネシウム（ＭｇＯ）、酸化チタン（ＴｉＯ２）、酸化ハフニウム（ＨｆＯ２）等を使用できる。
尚、アルミナ（Ａｌ２Ｏ３）及び酸化チタン（ＴｉＯ２）は酸素拡散係数が小さいものであるから、放射用透明酸化物層Ｎｂ及び共鳴用透明酸化物層Ｒを形成する透明酸化物として特に好ましい。
【００８５】
図６には、上述の基本構成において、透明酸化物を異ならせた場合の輻射スペクトルを例示する。つまり、第１白金層Ｐ１の厚さを１５０ｎｍ、共鳴用透明酸化物層Ｒの厚さを１２０ｎｍ、第２白金層Ｐ２の厚さを８ｎｍ、放射用透明酸化物層Ｎｂの厚さを１２０ｎｍとした場合において、放射用透明酸化物層Ｎｂ及び共鳴用透明酸化物層Ｒを形成する透明酸化物を異ならせた場合の輻射スペクトルを例示する。
【００８６】
図６に示すように、放射用透明酸化物層Ｎｂ及び共鳴用透明酸化物層Ｒを形成する透明酸化物として、五酸化タンタル（Ｔａ２Ｏ５）、二酸化ケイ素（ＳｉＯ２）、五酸化ニオブ（Ｎｂ２Ｏ５）、酸化マグネシウム（ＭｇＯ）、酸化チタン（ＴｉＯ２）、酸化ハフニウム（ＨｆＯ２）を用いても、増幅された４μｍ以下の波長の輻射光Ｈを放射することができる。
【００８７】
〔熱輻射光源の具体構成〕
熱輻射光源Ｑの具体構成としては、図７に示すように、基板Ｋと輻射制御部Ｎａにおける基板Ｋに隣接する白金層Ｐ（第１白金層Ｐ１）との間に、基板用密着層Ｓ１が積層され、また、ＭＩＭ積層部Ｍにおける白金層Ｐ（第１白金層Ｐ１及び第２白金層Ｐ２）と共鳴用透明酸化物層Ｒとの間、及び、放射用透明酸化物層Ｎｂと輻射制御部Ｎａにおける放射用透明酸化物層Ｎｂに隣接する白金層Ｐ（第２白金層Ｐ２）との間の夫々に、白金用密着層Ｓ２が積層されている構成である。
【００８８】
すなわち、基板Ｋと輻射制御部Ｎａにおける基板Ｋに隣接する白金層Ｐ（第１白金層Ｐ１）との間に、基板用密着層Ｓ１が積層されているから、輻射制御部Ｎａが基板Ｋにて加熱された際に、輻射制御部Ｎａが基板Ｋから剥がれることが抑制される。
【００８９】
つまり、基板Ｋの熱膨張率と複数の薄い膜を積層した輻射制御部Ｎａの熱膨張率とは大きく異なるため、輻射制御部Ｎａが基板Ｋにて加熱された際に、輻射制御部Ｎａが基板Ｋから剥がれる虞があるが、基板Ｋと輻射制御部Ｎａにおける基板Ｋに隣接する白金層Ｐ（第１白金層Ｐ１）とが、基板用密着層Ｓ１にて密着性を高められていることにより、輻射制御部Ｎａが基板Ｋから剥がれることが抑制される。
【００９０】
また、白金用密着層Ｓ２が、ＭＩＭ積層部Ｍにおける白金層Ｐ（第１白金層Ｐ１及び第２白金層Ｐ２）と共鳴用透明酸化物層Ｒとの間、及び、放射用透明酸化物層Ｎｂと輻射制御部Ｎａにおける放射用透明酸化物層Ｎｂに隣接する白金層Ｐ（第２白金層Ｐ２）との間に設けられているから、輻射制御部Ｎａが基板Ｋにて高温状態に加熱された際に、ＭＩＭ積層部Ｍにおける白金層Ｐ（第１白金層Ｐ１及び第２白金層Ｐ２）が流動して凝集することが抑制され、白金層Ｐと共鳴用透明酸化物層Ｒとが剥離することや、白金層Ｐと放射用透明酸化物層Ｎｂとが剥離することが抑制される。
【００９１】
つまり、白金と透明酸化物との密着性が低いため、輻射制御部Ｎａが基板Ｋにて高温状態に加熱された際に、共鳴用透明酸化物層Ｒに隣接する白金層Ｐや放射用透明酸化物層Ｎｂに隣接する白金層Ｐが流動して凝集する虞があるが、白金用密着層Ｓ２が積層されることにより、共鳴用透明酸化物層Ｒに隣接する白金層Ｐの共鳴用透明酸化物層Ｒに対する密着性や、放射用透明酸化物層Ｎｂに隣接する白金層Ｐの放射用透明酸化物層Ｎｂに対する密着性が高められることにより、輻射制御部Ｎａが基板Ｋにて高温状態に加熱された際に、ＭＩＭ積層部Ｍにおける白金層Ｐが流動して凝集することが抑制される。
【００９２】
基板用密着層Ｓ１及び白金用密着層Ｓ２を形成する材料としては、チタン（Ｔｉ）やクロム（Ｃｒ）が、融点及び密着性の観点から優れている。特に、チタン（Ｔｉ）が望ましい。以下、基板用密着層Ｓ１及び白金用密着層Ｓ２がチタン（Ｔｉ）にて形成されているものとして説明する。
【００９３】
すなわち、チタン（Ｔｉ）は、基板Ｋに隣接する白金層Ｐ（第１白金層Ｐ１）の基板Ｋに対する密着性や、共鳴用透明酸化物層Ｒに隣接する白金層Ｐ（第１白金層Ｐ１及び第２白金層Ｐ２）の共鳴用透明酸化物層Ｒに対する密着性や、放射用透明酸化物層Ｎｂに隣接する白金層Ｐ（第２白金層Ｐ２）の放射用透明酸化物層Ｎｂに対する密着性を良好に高めることができ、しかも、融点が１６６８℃と高いものであるから、輻射制御部Ｎａが基板Ｋにて高温状態に加熱された際に、ＭＩＭ積層部Ｍにおける白金層Ｐ（第１白金層Ｐ１及び第２白金層Ｐ２）が流動して凝集することを適切に抑制できる。
【００９４】
〔基板用密着層の厚さ〕
基板用密着層Ｓ１は高温状態になると、４μｍよりも大きな波長（つまり、遠赤外光）の輻射光を放射することになるが、基板用密着層Ｓ１から放射される輻射光が、第１白金層Ｐ１によって遮蔽されるから、この点に関しては、基板用密着層Ｓ１の厚さ（膜厚）は厚くても問題ない。
但し、基板用密着層Ｓ１が厚すぎると、輻射制御部Ｎａが基板Ｋにて高温状態に加熱された際に、チタン（Ｔｉ）が熱で動き回り、第１白金層Ｐ１の共鳴用透明酸化物層Ｒの存在側の表面に出てくる現象を発生する虞がある。このような現象が生じると、輻射制御部Ｎａの熱輻射制御構造が崩れるので熱輻射の制御が難しくなる。
【００９５】
また、基板用密着層Ｓ１が薄すぎると、複数の薄膜を備える輻射制御部Ｎａの熱膨張率と基板Ｋの熱膨張率の違いに対応できなくなり、輻射制御部Ｎａが基板Ｋにて高温状態に加熱された際に、輻射制御部Ｎａが基板Ｋから剥がれる虞がある。
このような観点に鑑みると、基板用密着層Ｓ１の膜厚（チタンの膜厚）は、２ｎｍ以上１５ｎｍ以下が望ましい。
【００９６】
〔白金用密着層の厚さ〕
白金用密着層Ｓ２の厚さ（膜厚）は、光学性および耐久性のふたつの観点で設定する必要がある。
すなわち、白金用密着層Ｓ２の厚さ（膜厚）が厚過ぎると光学的によくない。つまり、白金用密着層Ｓ２は高温状態になると、４μｍよりも大きな波長（つまり、遠赤外光）の輻射光を放射することになるから、白金用密着層Ｓ２の厚さ（膜厚）が厚過ぎると、白金用密着層Ｓ２からの輻射光の強度が大きくなって、輻射制御部Ｎａからの輻射光が、４μｍよりも大きな波長（つまり、遠赤外光）において、小さな輻射率（放射率）となることに対して悪影響を与える。
【００９７】
また、白金用密着層Ｓ２の厚さ（膜厚）が厚過ぎると、輻射光を遮蔽するものとなるから、白金用密着層Ｓ２の厚さ（膜厚）が厚過ぎるのは避ける必要がある。尚、厚くなりすぎると、４μｍ以下の輻射率のピークが９０％以下となる。
但し、白金用密着層Ｓ２は、基板Ｋと薄膜とを密着させるのではなく、薄膜同士を密着させるものであるから、基板用密着層Ｓ１よりも薄くても密着効果が出る。
このような観点を鑑みると、白金用密着層Ｓ２の厚さ（膜厚）は、０．１ｎｍ以上１０ｎｍ以下が望ましい。
【００９８】
図９は、白金用密着層Ｓ２の厚さ（膜厚）と熱輻射光源Ｑの輻射率（放射率）との関係を示すものである。
尚、図９は、基板用密着層Ｓ１の厚さを７ｎｍ、第１白金層Ｐ１の厚さを１５０ｎｍ、共鳴用透明酸化物層の厚さを１２０ｎｍ、第２白金層Ｐ２の厚さを６ｎｍ、放射用透明酸化物層Ｎｂの厚さを１２０ｎｍとする場合において、白金用密着層Ｓ２の厚さ（膜厚）を変化させたものである。
この図９を考察すると、白金用密着層Ｓ２の厚さ（膜厚）が厚くなるほど、４μｍよりも長波長側の遠赤外光が増加することがわかる。
【００９９】
〔チタンの酸化について〕
基板用密着層Ｓ１及び白金用密着層Ｓ２を形成するチタン（Ｔｉ）は、大気中での熱輻射光源Ｑの使用によって、徐々に酸化されて酸化チタン（ＴｉＯ２）に変化する可能性が高い。換言すれば、大気中で熱輻射光源Ｑが使用された状態においては、基板用密着層Ｓ１及び白金用密着層Ｓ２が、酸化チタン（ＴｉＯ２）にて形成されていると見做すことができる。
【０１００】
但し、図８に示すように、白金用密着層Ｓ２を形成するチタンは、全てが酸化チタンに変化するのではなく、白金層Ｐ（第２白金層Ｐ２）に密着する箇所のチタンは、酸化されることなく、白金層Ｐ（第２白金層Ｐ２）に密着するチタンの状態（金属状態）を継続することになる。
図示は省略するが、基板用密着層Ｓ１を形成するチタンも、全てが酸化チタンに変化するのではなく、白金層Ｐ（第１白金層Ｐ１）に密着する箇所のチタンは、酸化されることなく、白金層Ｐ（第１白金層Ｐ１）に密着するチタンの状態（金属状態）を継続することになる。
【０１０１】
つまり、基板用密着層Ｓ１及び白金用密着層Ｓ２を形成するチタンは、全てが酸化チタンに変化するのではなく、白金層Ｐに密着する箇所のチタンは、酸化されることなく、白金層Ｐに密着するチタンの状態を継続することになり、基板用密着層Ｓ１及び白金用密着層Ｓ２としての機能を継続することになる。
【０１０２】
説明を加えると、白金（Ｐｔ）は、標準酸化ギブスエネルギー変化が、＋２００ｋ／ｍｏｌ／Ｏ２であることから、酸素と反応しない（化学反応は、ギブスエネルギー変化がマイナスになる方向に進む。ギブスエネルギー変化が正であるということは、反応しないということである。）。このことは、酸化物を白金（Ｐｔ）の密着層とすることは、結合エネルギーの関係で難しいことを意味する。このことから、チタンが酸化によって酸化チタンに変化すると、白金（Ｐｔ）の密着層として働かなくなる心配があるが、実際には、チタンが酸化しても、白金（Ｐｔ）との界面のチタンは白金との結合手を維持しているため、基板用密着層Ｓ１及び白金用密着層Ｓ２としての機能を継続することになる。
【０１０３】
ちなみに、チタンにて形成される基板用密着層Ｓ１及び白金用密着層Ｓ２は、光透過性を備えるように薄膜状態に形成されることになり、そして、薄膜状態に形成されたチタンが酸化チタンに変化することになるが、酸化チタンは、透明性を備えるものであるから、チタンが酸化チタンに変化しても、熱輻射層Ｎの性能に悪影響を与えることはない。
尚、基板用密着層Ｓ１及び白金用密着層Ｓ２を形成する材料が酸化することを考慮すると、クロム（Ｃｒ）は酸化すると黒色になるので、酸化すると黒色になるクロムは、輻射制御の観点で密着層としては不適であり、酸化すると透明となる酸化チタン（ＴｉＯ２）を形成するチタン（Ｔｉ）は輻射制御の観点で優れている。
【０１０４】
ところで、白金用密着層Ｓ２のチタン（Ｔｉ）が経時的に酸化するのであれば、白金用密着層Ｓ２が厚くても、いずれは図８の厚さ（膜厚）が薄い場合の熱輻射に近づくと考えられる。しかし、厚さ（膜厚）が厚い場合、輻射制御部Ｎａが基板Ｋにて高温状態に加熱された際に、チタン（Ｔｉ）が熱で動き回り、第２白金層Ｐ２の表面に出てくる現象を発生する虞がある。このような現象が生じると、輻射制御部Ｎａの熱輻射制御構造が崩れるので熱輻射の制御が難しくなる。特に、第２白金層Ｐ２の白金は薄いため、チタン（Ｔｉ）の動きが熱輻射制御構造の崩れに大きく影響を与える。
従って、白金用密着層Ｓ２の厚さ（膜厚）はサブｎｍ程度（１ｎｍ以下程度）にするのが望ましい。
【０１０５】
〔熱輻射光源の経時変化について〕
図１０は、実際に作製した熱輻射光源Ｑを大気中で８００℃に加熱して使用したときの熱輻射スペクトルの経時的変化を示すものである。
ちなみに、図１０は、基板Ｋにサファイアを用い、基板用密着層Ｓ１の厚さを７ｎｍ、第１白金層Ｐ１の厚さを１５０ｎｍ、共鳴用透明酸化物層の厚さを１２０ｎｍ、第２白金層Ｐ２の厚さを６ｎｍ、放射用透明酸化物層Ｎｂの厚さを１２０ｎｍとし、白金用密着層Ｓ２の厚さを０．５ｎｍとしたときの熱輻射光源Ｑの熱輻射スペクトルを例示するものである。
【０１０６】
なお、図２０に示すように、基板Ｋ、基板用密着層Ｓ１、第１白金層Ｐ１、白金用密着層Ｓ２、共鳴用透明酸化物層Ｒ、第２白金層Ｐ２を備えさせるものの、第２白金層Ｐ２における放射用透明酸化物層Ｎｂの存在側の表面に対する白金用密着層Ｓ２、及び、放射用透明酸化物層Ｎｂを省略すると、加熱の過程で、第２白金層Ｐ２の白金（Ｐｔ）が凝集し、光を散乱するようになり、輻射光を適切に放射できないものとなった。
【０１０７】
図１０に示すように、１２０時間（５日間）加熱した熱輻射スペクトルと、２４時間（１日間）加熱した熱輻射スペクトルは略同じである。
成膜直後の熱輻射スペクトルと、２４時間、１２０時間加熱後の熱輻射スペクトルとが異なるが、その理由は、加熱により、アルミナ（Ａｌ２Ｏ３）や白金（Ｐｔ）の結晶性が高まったことが原因と考えられる。
【０１０８】
理論値（計算値）の熱輻射スペクトルは、結晶性の高いアルミナ（Ａｌ２Ｏ３）の光学定数を用いて計算したものである。
成膜直後の熱輻射スペクトルは、理論値（計算値）の熱輻射スペクトルと乖離しているが、加熱後の熱輻射スペクトルは、理論値（計算値）の熱輻射スペクトルと極めて近い値となっているので、加熱によって、アルミナ（Ａｌ２Ｏ３）や白金（Ｐｔ）の結晶性が高まることで、アルミナ（Ａｌ２Ｏ３）や白金（Ｐｔ）の光学定数が理論値に近づいたものと考えられる。
【０１０９】
上記の結果の通り、本発明の熱輻射光源Ｑは、大気中で８００℃程度に加熱して用いることができる熱輻射光源である。
尚、本発明の熱輻射光源Ｑの構成材料の融点は、白金（Ｐｔ）が、１７６８℃、アルミナ（Ａｌ２Ｏ３）が、２０７２℃、チタン（Ｔｉ）が、１６６８℃、酸化チタン（ＴｉＯ２）が、１８４３℃であり、基板Ｋの融点にもよるが、本発明の熱輻射光源Ｑの熱輻射層Ｎは、１４００℃程度の温度まで耐久する。
【０１１０】
〔基板について〕
高温状態になる基板Ｋの熱輻射光が、第１白金層Ｐ１にて遮蔽されて、輻射制御部Ｎａへ透過しない点に鑑みると、基板Ｋの材料（母材）としては、石英（ＳｉＯ２）、サファイア、ステンレス鋼（ＳＵＳ）、カンタル、ニクロム、アルミニウム、シリコン等、様々な材料を用いることができる。
【０１１１】
酸化物系の材料の基板Ｋを用いる場合は特に問題ないが、金属系の材料の基板Ｋを用いる場合は、大気中で加熱して使用する場合には、基板Ｋの酸化劣化が問題となってくるが、共鳴用透明酸化物層Ｒ及び放射用透明酸化物層Ｎｂが存在することによって、上述の通り、基板Ｋにおける熱輻射層Ｎの存在側の表面の酸化劣化が防止されることになる。
尚、基板Ｋにおける熱輻射層Ｎの存在側の表面は、乱反射しない程度の鏡面に形成されることになる。
【０１１２】
基板Ｋは、通電により自己発熱する形態に構成されていてもよく、また、外部加熱部Ｕにて加熱する形態に構成されていてもよい。
つまり、基板Ｋが、カンタル、ニクロム等、通電すると発熱する材料にて構成される場合には、基板Ｋを通電により自己発熱する形態に構成できる。
基板Ｋが、石英（ＳｉＯ２）、サファイア、ステンレス鋼（ＳＵＳ）等で形成される場合には、図１６〜図１９に示すように、外部加熱部Ｕにて加熱する形態に構成される。
【０１１３】
図１６及び図１７は、外部加熱部Ｕが、通電により発熱するヒーター線を備える板状の加熱電極Ｕｄとして構成される場合であり、熱輻射光源Ｑの基板Ｋが、加熱電極Ｕｄに密着状態に配設されている。
尚、図１７は、加熱電極Ｕｄの片面側に熱輻射光源Ｑが配設される場合であり、図１６は、加熱電極Ｕｄの両面側に熱輻射光源Ｑが配設される場合を例示する。
【０１１４】
図１８は、外部加熱部Ｕが、波長が制御されていない熱輻射光Ｇを放射する熱輻射源Ｕｇとして構成される場合であり、熱輻射光源Ｑの基板Ｋが、熱輻射源Ｕｇに対向する状態に配設されている。
図１９は、外部加熱部Ｕが、高温流体Ｔを供給する流体供給源Ｕｔとして構成される場合であり、熱輻射光源Ｑの基板Ｋが、流体供給源Ｕｔに対向する状態に配設されている。
【０１１５】
〔基板用密着層の変形例〕
基板用密着層Ｓ１は、上述の如く、チタン（Ｔｉ）にて構成されるが、基板Ｋを形成する材料の種類によって、その構成を少し変更する必要がある。
基板Ｋを形成する材料が、サファイアあるいはアルミナ（Ａｌ２Ｏ３）の場合には、基板用密着層Ｓ１は、上述の如く、チタン（Ｔｉ）のみにて構成する。
【０１１６】
基板Ｋを形成する材料が、石英（ＳｉＯ２）の場合には、基板用密着層Ｓ１は、チタン（Ｔｉ）のみでもよく、また、チタン（Ｔｉ）とアルミナ（Ａｌ２Ｏ３）との積層構造にしてもよい。つまり、第１白金層Ｐ１／チタン（Ｔｉ）／アルミナ（Ａｌ２Ｏ３）（３０ｎｍ）／基板Ｋの順に積層した構成にしてもよい。
【０１１７】
基板Ｋを構成する材料が、ステンレス鋼（ＳＵＳ）、カンタル、ニクロム、アルミニウム、シリコンの場合には、第１白金層Ｐ１／チタン（Ｔｉ）／アルミナ（Ａｌ２Ｏ３）（３０ｎｍ）／基板Ｋの順に積層した構成、あるいは、第１白金層Ｐ１／チタン（Ｔｉ）／アルミナ（Ａｌ２Ｏ３）（３０ｎｍ）／酸化ハフニウム（ＨｆＯ２）／基板Ｋの順に積層した構成にするとよい。
つまり、基板Ｋが金属や半導体の場合は、第１白金層Ｐ１／チタン（Ｔｉ）が基板Ｋと反応し、合金化して、輻射制御できなくなる虞がある。従って、合金化を防止する観点から酸化物の層を基板Ｋとチタン（Ｔｉ）の間に入れるのが良い。
【０１１８】
〔別実施形態〕
以下、別実施形態を列記する。
（１）上記実施形態では、基板Ｋにおける熱輻射層Ｎが積層される側の面とは反対側の裏面が酸化しても、基板Ｋの厚さが厚ければ、熱輻射層Ｎに悪影響を与えることが無い点に鑑みて、基板Ｋにおける熱輻射層Ｎが積層される側の面とは反対側の裏面を、露出させる状態としたが、当該裏面に、酸化を抑制する酸化防止膜を積層するようにしてもよい。
【０１１９】
（２）上記実施形態では、輻射制御部Ｎａが、ＭＩＭ積層部Ｍを１つ備える場合や２つ備える場合を例示したが、輻射制御部Ｎａが、ＭＩＭ積層部Ｍを３つ以上備える形態で実施してもよい。
【０１２０】
なお、上記実施形態（別実施形態を含む、以下同じ）で開示される構成は、矛盾が生じない限り、他の実施形態で開示される構成と組み合わせて適用することが可能であり、また、本明細書において開示された実施形態は例示であって、本発明の実施形態はこれに限定されず、本発明の目的を逸脱しない範囲内で適宜改変することが可能である。
【符号の説明】
【０１２１】
Ｋ      基板
Ｎ      熱輻射層
Ｎａ    輻射制御部
Ｎｂ    放射用透明酸化物層
Ｍ      ＭＩＭ積層部
Ｐ      白金層
Ｒ      共鳴用透明酸化物層
Ｓ１    基板用密着層
Ｓ２    白金用密着層
【図１】
2020064820.tif 000003
【図２】
2020064820.tif 000004
【図３】
2020064820.tif 000005
【図４】
2020064820.tif 000006
【図５】
2020064820.tif 000007
【図６】
2020064820.tif 000008
【図７】
2020064820.tif 000009
【図８】
2020064820.tif 000010
【図９】
2020064820.tif 000011
【図１０】
2020064820.tif 000012
【図１１】
2020064820.tif 000013
【図１２】
2020064820.tif 000014
【図１３】
2020064820.tif 000015
【図１４】
2020064820.tif 000016
【図１５】
2020064820.tif 000017
【図１６】
2020064820.tif 000018
【図１７】
2020064820.tif 000019
【図１８】
2020064820.tif 000020
【図１９】
2020064820.tif 000021
【図２０】
2020064820.tif 000022